(57)【要約】【課題】貯蔵安定性が良好な、高感度、高解像度でスペーサを形成しうる、高感度のスペーサ形成用感放射線性樹脂組成物を提供する。【解決手段】バインダー樹脂（Ａ）、エチレン性不飽和結合を有し付加重合可能な化合物（Ｂ）および光重合開始剤（Ｃ）を含有する感放射線性樹脂組成物において、バインダー樹脂（Ａ）が、一分子中に２個以上のエポキシ基を有する化合物と多価カルボン酸との反応物であるポリカルボン酸樹脂、または一分子中に２個以上のエポキシ基を有する化合物に不飽和モノカルボン酸を反応させ、更に多価カルボン酸無水物とを反応させて得られるポリカルボン酸樹脂であるスペーサ形成用感放射線性樹脂組成物。【選択図】  なし【特許請求の範囲】
【請求項１】
バインダー樹脂（Ａ）、エチレン性不飽和結合を有し付加重合可能な化合物（Ｂ）および光重合開始剤（Ｃ）を含有する感放射線性樹脂組成物において、バインダー樹脂（Ａ）が、一分子中に２個以上のエポキシ基を有する化合物と多価カルボン酸との反応物であるポリカルボン酸樹脂、または一分子中に２個以上のエポキシ基を有する化合物に不飽和モノカルボン酸を反応させ、更に多価カルボン酸無水物とを反応させて得られるポリカルボン酸樹脂であるスペーサ形成用感放射線性樹脂組成物。
【請求項２】
一分子中に２個以上のエポキシ基を有する化合物が、式（Ｉ）および／または式（ＩＩ）で表される請求項１に記載のスペーサ形成用感放射線性樹脂組成物。
2005037516.tif 000014
〔式（Ｉ）中、ｐは、平均繰返し単位数を表し、１以上２０以下の数値を表す。
Ｒ１６〜Ｒ１９は、それぞれ独立に、水素原子、炭素数１〜８のアルキル基、炭素数５〜１２のシクロアルキル基、炭素数６〜１２のアリール基または炭素数７〜２０のアラルキル基を表す。
Ｑ１〜Ｑ１１は、それぞれ独立に、水素原子、ハロゲン原子、炭素数１〜８のア  ルキル基、炭素数１〜８のアルケニル基、炭素数１〜８のアルキニル基、炭素  数５〜１２のシクロアルキル基、炭素数６〜１４のアリール基、炭素数７〜２  ０のアラルキル基、炭素数１〜８のアルコキシ基、炭素数１〜８のアルケニル  オキシ基、炭素数１〜８のアルキニルオキシ基、炭素数６〜１４のアリールオ  キシ基、ニトロ基またはシアノ基を表す。〕
2005037516.tif 000015
〔式（ＩＩ）中、Ｑ１２〜Ｑ１５は、それぞれ独立に、水素原子、炭素数１〜８の  アルキル基またはハロゲン原子を表す。
Ｒ２０は、炭素数１〜１０のアルキレン基を表す。
ｑは、０〜５の整数を表す。
Ｙは、単結合または式（ＩＩＩ−１）〜式（ＩＩＩ−８）で示される２価の残基を表す。〕
2005037516.tif 000016
【請求項３】
エチレン性不飽和結合を有し付加重合可能な化合物（Ｂ）の含有量が、バインダー樹脂（Ａ）の含有量に対して質量分率で、２５％以上２５０％以下である請求項１または２に記載のスペーサ形成用感放射線性樹脂組成物。
【請求項４】
請求項１〜３のいずれかに記載のスペーサ形成用感放射線性樹脂組成物により形成されたスペーサ。
【請求項５】
請求項４に記載のスペーサを具備する液晶表示素子。
【請求項６】
請求項１〜３のいずれかに記載のスペーサ形成用感放射線性樹脂組成物からなる層を基板の上に形成し、溶媒を除去後、前記の層を所定のマスクを介して露光したのち現像してパターンを形成し、さらに加熱することを特徴とするスペーサの製造方法。
【発明の詳細な説明】
【０００１】
【発明の属する技術分野】
本発明は、スペーサ形成用感放射線性樹脂組成物および前記のスペーサ形成用感放射線性樹脂組成物を用いて形成されたスペーサとその製造方法に関する。
【０００２】
【従来の技術】
感放射線性樹脂組成物から形成されるスペーサは、液晶パネルやタッチパネルなどの表示パネル用スペーサなどとして有用である。このスペーサを形成するために用いられる感放射線性樹脂組成物には、ＴＦＴ基板、カラーフィルタの生産性の点で、高い耐溶剤性も求められている。また、ＴＦＴ基板、カラーフィルタの生産性の点で、放射線に対する高い感度が求められている。
液晶パネルには２枚の基板の間隔を一定に保つために所定の粒径を有するガラスビーズ、プラスチックビーズ等のスペーサ粒子が使用されているが、これらスペーサ粒子は、ガラス基板上にランダムに散布されるため、有効画素部内に上記スペーサが存在すると、スペーサの写り込みや、入射光が散乱を受け液晶パネルのコントラストが低下するという問題があった。そこで、これらの問題を解決するために、感放射線性樹脂組成物を用いて、フォトリソグラフィによりスペーサを形成する方法が行われている。（例えば、特許文献１など参照。）
【０００３】
表示パネル用スペーサを形成するための感放射線性樹脂組成物として、不飽和カルボン酸とエポキシ基含有不飽和化合物との共重合体を用いたものが知られているが（例えば、特許文献１など参照。）、アルカリ現像性を付与するためにカルボン酸またはこれに代わる酸成分を相当量必要とするために、保存中にエポキシ基が反応し、増粘、固化するという欠点を有している。
また、近年、表示素子の高精細化に伴い、スペーサにも高い解像性が求められている。
【０００４】
【特許文献１】特開平１１−１７４６７３号公報  ２頁左欄２２行目−３１行目、２頁左欄２行目−８行目
【０００５】
【発明が解決しようとする課題】
本発明の目的は、貯蔵安定性が良好な、高感度、高解像度でスペーサを形成しうる、高感度のスペーサ形成用感放射線性樹脂組成物を提供することにある。
【０００６】
【課題を解決するための手段】
本発明者等は、特定の構造を有するバインダー樹脂を含む感放射線性樹脂組成物が、前記の課題を解決し得ることを見出し、本発明に至った。
すなわち本発明は、バインダー樹脂（Ａ）、エチレン性不飽和結合を有し付加重合可能な化合物（Ｂ）および光重合開始剤（Ｃ）を含有する感放射線性樹脂組成物において、バインダー樹脂（Ａ）が、一分子中に２個以上のエポキシ基を有する化合物と多価カルボン酸との反応物であるポリカルボン酸樹脂、または一分子中に２個以上のエポキシ基を有する化合物に不飽和モノカルボン酸を反応させ、更に多価カルボン酸無水物とを反応させて得られるポリカルボン酸樹脂であるスペーサ形成用感放射線性樹脂組成物を提供する。また、本発明は、前記のスペーサ形成用感放射線性樹脂組成物により形成されたスペーサ、前記のスペーサを具備する液晶表示素子、前記のスペーサ形成用感放射線性樹脂組成物からなる層を基板の上に形成し、溶媒を除去後、前記の層を所定のマスクを介して露光したのち現像してパターンを形成し、さらに加熱することを特徴とするスペーサの製造方法を提供する。
【０００７】
【発明の実施の形態】
本発明のスペーサ形成用感放射線性樹脂組成物におけるバインダー樹脂（Ａ）としては、一分子中に２個以上のエポキシ基を有する化合物と多価カルボン酸との反応物であるポリカルボン酸樹脂、または一分子中に２個以上のエポキシ基を有する化合物に不飽和モノカルボン酸を反応させ、更に多価カルボン酸無水物とを反応させて得られるポリカルボン酸樹脂が用いられる。
一分子中に２個以上のエポキシ基を有する化合物としては、好ましくは、例えば、式（Ｉ）および／または式（ＩＩ）で表される。
【０００８】
2005037516.tif 000002
〔式（Ｉ）中、ｐは、平均繰返し単位数を表し、１以上２０以下の数値を表す。
Ｒ１６〜Ｒ１９は、それぞれ独立に、水素原子、炭素数１〜８のアルキル基、炭素数５〜１２のシクロアルキル基、炭素数６〜１２のアリール基または炭素数７〜２０のアラルキル基を表す。
Ｑ１〜Ｑ１１は、それぞれ独立に、水素原子、ハロゲン原子、炭素数１〜８のア  ルキル基、炭素数１〜８のアルケニル基、炭素数１〜８のアルキニル基、炭素  数５〜１２のシクロアルキル基、炭素数６〜１４のアリール基、炭素数７〜２  ０のアラルキル基、炭素数１〜８のアルコキシ基、炭素数１〜８のアルケニル  オキシ基、炭素数１〜８のアルキニルオキシ基、炭素数６〜１４のアリールオ  キシ基、ニトロ基またはシアノ基を表す。〕
【０００９】
2005037516.tif 000003
〔式（ＩＩ）中、Ｑ１２〜Ｑ１５は、それぞれ独立に、水素原子、炭素数１〜６のアルキル基またはハロゲン原子を表す。
Ｒ２０は、炭素数１〜１０のアルキレン基を表す。
ｑは、０〜５の整数を表す。
Ｙは、単結合または式（ＩＩＩ−１）〜式（ＩＩＩ−８）で示される２価の残基を表す。〕
【００１０】
2005037516.tif 000004
【００１１】
本発明のバインダー樹脂（Ａ）として用いられるポリカルボン酸樹脂を構成する構成成分として用いられる多価カルボン酸は、飽和カルボン酸であっても不飽和カルボン酸であってもよく、例えば、マレイン酸、コハク酸、イタコン酸、シトラコン酸、フタル酸、テトラヒドロフタル酸、ヘキサヒドロフタル酸、メチルエンドメチレンテトラヒドロフタル酸、クロレンド酸、メチルテトラヒドロフタル酸、トリメリット酸、ピロメリット酸、ベンゾフェノンテトラカルボン酸、４，４’−ジフタル酸をはじめとするビフェニルテトラカルボン酸、ビフェニルエーテルテトラカルボン酸などが挙げられる。前記の多価カルボン酸は、対応する酸無水物、例えば、無水マレイン酸、無水イタコン酸、無水シトラコン酸、無水フタル酸などであっても良い。
前記の多価カルボン酸またはその酸無水物は、それぞれ単独でまたは２種以上を混合して用いることができる。
【００１２】
前記の不飽和モノカルボン酸としては、例えば、アクリル酸、メタクリル酸、クロトン酸、α−クロルアクリル酸、けい皮酸などが挙げられる。これらの不飽和モノカルボン酸は、それぞれ単独でまたは２種以上を混合して用いることができる。
【００１３】
前記の多価カルボン酸の無水物としては、前記の多価カルボン酸の対応する酸無水物が挙げられ、具体的には、マレイン酸、コハク酸、イタコン酸、シトラコン酸、フタル酸、テトラヒドロフタル酸、ヘキサヒドロフタル酸、メチルエンドメチレンテトラヒドロフタル酸、クロレンド酸、メチルテトラヒドロフタル酸、トリメリット酸、ピロメリット酸、ベンゾフェノンテトラカルボン酸、４，４’−ジフタル酸をはじめとするビフェニルテトラカルボン酸、ビフェニルエーテルテトラカルボン酸など、それぞれの酸無水物が挙げられる。
バインダー樹脂として使用し得るポリカルボン酸樹脂としては、例えば、式（ＩＶ）で示される化合物と多価カルボン酸および／またはその酸無水物との縮重合物（特開平４−３５５４５０号公報、特開平９−４０７４５号公報、特開平０９−３２５４９４号公報、特開２０００−２８１７３８公報）や、前記の式（ＩＶ）の前駆体であるエポキシ化合物と多価カルボン酸および／またはモノカルボン酸との反応生成物と多価カルボン酸および／またはその酸無水物との縮重合物として得られるポリカルボン酸樹脂、式（ＶＩ）で示されるエポキシ化合物と多価カルボン酸とを反応させて得られる反応物と、不飽和基含有モノカルボン酸とを反応させて新たな反応物を得て、更に多価カルボン酸酸無水物とを反応させて得られるポリカルボン酸樹脂、式（ＶＩＩ）で示されるエポキシ化合物とカルボン酸との反応物に、更に多価カルボン酸および／またはその酸無水物を反応させて得られるポリカルボン酸樹脂などが挙げられる。
【００１４】
2005037516.tif 000005
〔式（ＩＶ）中、Ｒ２１およびＲ２２は、それぞれ独立に、水素原子、炭素数１〜５のアルキル基またはハロゲン原子を表す。
Ｒ２３は、置換基を有していてもよい炭素数１〜１０のアルキレン基を表す。
Ｒ２４は、水素原子またはメチル基を表す。
Ｙ１は、式（Ｖ−１）〜（Ｖ−７）のいずれかで示される２価の残基を表す。
ｑ１は、０〜５の整数を表す。
ｑ２は、１〜１０の整数を表す。〕
【００１５】
2005037516.tif 000006
【００１６】
2005037516.tif 000007
〔式（ＶＩ）中、Ｒ２５およびＲ２６は、それぞれ独立に水素原子、炭素数１〜６のアルキル基またはハロゲン原子を表す。
Ｙ２は、単結合または式（ＶＩ−１）〜式（ＶＩ−６）のいずれかで示される２価の残基を表す。
Ｒ２７は、炭素数１〜１０のアルキレン基を表す。
Ｒ２８は、水素原子、炭素数１〜１０のアルキル基またはグリシジル基を表す。
ｑ３は、０〜５の整数を表す。
ｑ４は、０〜１０の整数を表す。ただし、ｑ４が２〜１０の整数を示す場合、異なる繰り返し単位中のＲ２５〜Ｒ２８は、それぞれ同一でも異なってもよい。〕
【００１７】
2005037516.tif 000008
【００１８】
2005037516.tif 000009
〔式中、ｐ’は、平均繰返し単位数を表し、１以上２０以下の数値をとる。
Ｒ’１６〜Ｒ’１９はメチル基を表す。
Ｐ’１〜Ｐ’４およびＰ’９〜Ｐ’１１は、それぞれ独立に、水素原子、炭素数１〜８  のアルキル基または炭素数６〜１２のシクロアルキル基を表す。〕
【００１９】
多価カルボン酸としては、例えば、マレイン酸、コハク酸、イタコン酸、フタル酸、テトラヒドロフタル酸、ヘキサヒドロフタル酸、メチルエンドメチレンテトラヒドロフタル酸、クロレンド酸、メチルテトラヒドロフタル酸、トリメリット酸、ピロメリット酸、ベンゾフェノンテトラカルボン酸、４，４’−ジフタル酸をはじめとするビフェニルテトラカルボン酸、ビフェニルエーテルテトラカルボン酸などが挙げられる。
多価カルボン酸無水物としては、前記の多価カルボン酸の酸無水物などが挙げられる。
前記の多価カルボン酸およびその酸無水物は、それぞれ単独でまたは２種以上を混合して用いることができる。
【００２０】
多価カルボン酸および／またはその酸無水物の使用量は、式（Ｉ）〜式（ＶＩＩ）で示される化合物等の反応させる対象の化合物と多価カルボン酸および／またはその酸無水物との合計量に対して物質量比（モル比）で５％以上９５％以下であることが好ましく、さらには１０％以上９０％以下程度であることがより好ましい。
【００２１】
本発明の感放射線性樹脂組成物に用いられるバインダー樹脂の酸価は５０〜１７０程度、さらには８０〜１４０程度であることが好ましい。
また、本発明の感放射線性樹脂組成物に用いられるバインダー樹脂の分子量は通常、ＧＰＣ法で測定したポリスチレン換算の重量平均分子量で１，０００以上５０，０００以下、好ましくは１，５００以上２０，０００以下である。
【００２２】
前記のバインダー樹脂（Ａ）は、感放射線性樹脂組成物の固形分に対して質量分率で通常２０％以上９５％以下、好ましくは３５％以上８０％以下の範囲で用いられる。
【００２３】
エチレン性不飽和結合を有し付加重合可能な化合物（Ｂ）としては、例えば、末端にエチレン性不飽和結合を少なくとも１個、好ましくは２個以上有する化合物から選ばれ、モノマーであってもよいし、２量体、３量体およびオリゴマーなどのプレポリマーであってもよいし、それらの混合物やそれらの共重合体などであってもよい。
【００２４】
モノマーとしては、例えば、アクリル酸、メタクリル酸、イタコン酸、クロトン酸、イソクロトン酸、マレイン酸などの不飽和カルボン酸と脂肪族多価アルコール化合物とのエステル、不飽和カルボン酸と脂肪族多価アミン化合物とのアミドなどが挙げられる。
不飽和カルボン酸と脂肪族多価アルコール化合物とのエステルとしては、例えば、エチレングリコールジアクリレート、トリエチレングリコールジアクリレート、１，３−ブタンジオールジアクリレート、テトラメチレングリコールジアクリレート、プロピレングリコールジアクリレート、ネオペンチルグリコールジアクリレート、トリメチロールプロパントリアクリレート、トリメチロールプロパントリ（アクリロイルオキシプロピル）エ一テル、トリメチロールエタントリアクリレート、へキサンジオールジアクリレート、１，４−シクロヘキサンジオールジアクリレート、テトラエチレングリコールジアクリレート、ペンタエリスリトールジアクリレート、ペンタエリスリトールトリアクリレート、ペンタエリスリトールテトラアクリレート、ジペンタエリスリトールジアクリレート、ジペンタエリスリトールヘキサアクリレート、ソルビトールトリアクリレート、ソルビトールテトラアクリレート、ソルビトールペンタアクリレート、ソルビトールヘキサアクリレート、トリ（アクリロイルオキシエチル）イソシアヌレート、ポリエステルアクリレートオリゴマーなどのアクリル酸エステル；
テトラメチレングリコールジメタクリレート、トリエチレングリコールジメタクリレート、ネオペンチルグリコールジメタクリレート、トリメチロールプロパントリメタクリレート、トリメチロールエタントリメタクリレート、エチレングリコールジメタクリレート、１，３−ブタンジオールジメタクリレート、ヘキサンジオールジメタクリレート、ペンタエリスリトールジメタクリレート、ペンタエリスリトールトリメタクリレート、ペンタエリスリトールテトラメタクリレート、ジペンタエリスリトールジメタクリレート、ジペンタエリスリトールヘキサメタクリレート、ソルビトールトリメタクリレート、ソルビトールテトラメタクリレート、ビス〔ｐ−（３−メタクリルオキシ−２−ヒドロキシプロポキシ）フェニル〕ジメチルメタン、ビス〔ｐ−（メタクリルオキシエトキシ）フェニル〕ジメチルメタンなどのメタクリル酸エステル；
エチレングリコールジイタコネート、プロピレングリコールジイタコネート、１，３−ブタンジオールジイタコネート、１，４ーブタンジオールジイタコネート、テトラメチレングリコールジイタコネート、ペンタエリスリトールジイタコネート、ソルビトールテトライタコネートなどのイタコン酸エステル；
エチレングリコールジクロトネート、テトラメチレングリコールジクロトネート、ペンタエリスリトールジクロトネート、ソルビトールテトラジクロトネートなどのクロトン酸エステル；
エチレングリコールジイソクロトネート、ペンタエリスリトールジイソクロトネート、ソルビトールテトライソクロトネートなどのイソクロトン酸エステル；
エチレングリコールジマレート、トリエチレングリコールジマレート、ペンタエリスリトールジマレート、ソルビトールテトラマレートなどのマレイン酸エステルなどが挙げられる。
不飽和カルボン酸と脂肪族多価アミン化合物とのアミド化合物としては、例えば、メチレンビス−アクリルアミド、メチレンビス−メタクリルアミド、１，６−ヘキサメチレンビス−アクリルアミド、１，６−ヘキサメチレンビス−メタクリルアミド、ジエチレントリアミントリスアクリルアミド、キシリレンビスアクリルアミド、キシリレンビスメタクリルアミドなどが挙げられる。
モノマーの他の例としては、例えば１分子に２個以上のイソシアネート基を有するポリイソシアネート化合物に式（ＸＩＩＩ）で示されるビニルモノマーを付加させて得られるビニルウレタン化合物などが挙げられる。
【００２５】
2005037516.tif 000010
〔式中、Ｒ２９およびＲ３０は、それぞれ独立に、水素原子またはメチル基を表す。
〕
前記のビニルウレタン化合物は、１分子中に２個以上の重合性ビニル基を含有する化合物である（特公昭４８−４１７０８号公報）。また、重合性ビニル基を含有する化合物としては、前記の特開昭５１−３７１９３号に記載されているようなウレタンアクリレート類、特開昭４８−６４１８３号、特公昭４９−４３１９１号、特公昭５２−３０４９０号各公報に記載されているようなポリエステルアクリレート類等の多官能のアクリレートやメタクリレートも挙げられる。さらにまた、日本接着協会誌Ｖｏｌ．２０、Ｎｏ．７、３００〜３０８ページ（１９８４年）に光硬化性モノマーおよびオリゴマーとして紹介されているものも使用することができる。
【００２６】
前記のエチレン性不飽和結合を有し付加重合可能な化合物（Ｂ）の使用量は、感放射線性樹脂組成物の固形分に対して質量分率で通常５％以上７０％以下、好ましくは１５％以上５５％以下である。
【００２７】
本発明の感放射線性樹脂組成物における光重合開始剤（Ｃ）としては、光を照射されることによって活性ラジカルを発生し、エチレン性不飽和結合を有し付加重合可能な化合物の重合を開始させうる化合物であれば、特に限定されるものではなく、アセトフェノン系光重合開始剤、ベンゾイン系光重合開始剤、ベンゾフェノン系光重合開始剤、チオキサントン系光重合開始剤、トリアジン系光重合開始剤、オキサジアゾール系光重合開始剤などを用いることができる。
アセトフェノン系光重合開始剤としては、例えば、ジエトキシアセトフェノン、２−ヒドロキシ−２−メチル−１−フェニルプロパン−１−オン、ベンジルジメチルケタール、２−ヒドロキシ−２−メチル−１−〔４−（２−ヒドロキシエトキシ）フェニル〕プロパン−１−オン、１−ヒドロキシシクロヘキシルフェニルケトン、２−メチル−２−モルホリノ−１−（４−メチルチオフェニル）プロパン−１−オン、２−ベンジル−２−ジメチルアミノ−１−（４−モルホリノフェニル）ブタン−１−オン、２−ヒドロキシ−２−メチル−１−〔４−（１−メチルビニル）フェニル〕プロパン−１−オンのオリゴマーなどが挙げられる。
ベンゾイン系光重合開始剤としては、例えば、ベンゾイン、ベンゾインメチルエーテル、ベンゾインエチルエーテル、ベンゾインイソプロピルエーテル、ベンゾインイソブチルエーテルなどが挙げられる。
ベンゾフェノン系光重合開始剤としては、例えば、ベンゾフェノン、ｏ−ベンゾイル安息香酸メチル、４−フェニルベンゾフェノン、４−ベンゾイル−４’−メチルジフェニルサルファイド、３，３’，４，４’−テトラ（ｔｅｒｔ−ブチルパーオキシカルボニル）ベンゾフェノン、２，４，６−トリメチルベンゾフェノンなどが挙げられる。
チオキサントン系光重合開始剤としては、例えば、２−イソプロピルチオキサントン、４−イソプロピルチオキサントン、２，４−ジエチルチオキサントン、２，４−ジクロロチオキサントン、１−クロロ−４−プロポキシチオキサントンなどが挙げられる。
トリアジン系光重合開始剤としては、例えば、２，４−ビス（トリクロロメチル）−６−ｐ−メトキシスチリル−ｓ−トリアジン、２，４−ビス（トリクロロメチル）−６−（１−ｐ−ジメチルアミノフェニル−１，３−ブタジエニル）−ｓ−トリアジン、２−トリクロロメチル−４−アミノ−６−ｐ−メトキシスチリル−ｓ−トリアジン、２−（ナフト−１−イル）−４，６−ビス−トリクロロメチル−ｓ−トリアジン、２−（４−メトキシ−ナフト−１−イル）−４，６−ビス−トリクロロメチル−ｓ−トリアジン、２−（４−エトキシ−ナフト−１−イル）−４，６−ビス−トリクロロメチル−ｓ−トリアジン、２−（４−ブトキシ−ナフト−１−イル）−４，６−ビス−トリクロロメチル−ｓ−トリアジン、２−〔４−（２−メトキシエチル）−ナフト−１−イル〕−４，６−ビス−トリクロロメチル−ｓ−トリアジン、２−〔４−（２−エトキシエチル）−ナフト−１−イル〕−４，６−ビス−トリクロロメチル−ｓ−トリアジン、２−〔４−（２−ブトキシエチル）−ナフト−１−イル〕−４，６−ビス−トリクロロメチル−ｓ−トリアジン、２−（２−メトキシ−ナフト−１−イル）−４，６−ビス−トリクロロメチル−ｓ−トリアジン、２−（６−メトキシ−５−メチル−ナフト−２−イル）−４，６−ビス−トリクロロメチル−ｓ−トリアジン、２−（６−メトキシ−ナフト−２−イル）−４，６−ビス−トリクロロメチル−ｓ−トリアジン、２−（５−メトキシ−ナフト−１−イル）−４，６−ビス−トリクロロメチル−ｓ−トリアジン、２−（４，７−ジメトキシ−ナフト−１−イル）−４，６−ビス−トリクロロメチル−ｓ−トリアジン、２−（６−エトキシ−ナフト−２−イル）−４，６−ビス−トリクロロメチル−ｓ−トリアジン、２−（４，５−ジメトキシ−ナフト−１−イル）−４，６−ビス−トリクロロメチル−ｓ−トリアジン、４−〔ｐ−Ｎ，Ｎ−ジ（エトキシカルボニルメチル）アミノフェニル〕−２，６−ジ（トリクロロメチル）−ｓ−トリアジン、４−〔ｏ−メチル−ｐ−Ｎ，Ｎ−ジ（エトキシカルボニルメチル）アミノフェニル〕−２，６−ジ（トリクロロメチル）−ｓ−トリアジン、４−〔ｐ−Ｎ，Ｎ−ジ（クロロエチル）アミノフェニル〕−２，６−ジ（トリクロロメチル）−ｓ−トリアジン、４−〔ｏ−メチル−ｐ−Ｎ，Ｎ−ジ（クロロエチル）アミノフェニル〕−２，６−ジ（トリクロロメチル）−ｓ−トリアジン、４−（ｐ−Ｎ−クロロエチルアミノフェニル）−２，６−ジ（トリクロロメチル）−ｓ−トリアジン、４−（ｐ−Ｎ−エトキシカルボニルメチルアミノフェニル）−２，６−ジ（トリクロロメチル）−ｓ−トリアジン、４−〔ｐ−Ｎ，Ｎ−ジ（フェニル）アミノフェニル〕−２，６−ジ（トリクロロメチル）−ｓ−トリアジン、４−（ｐ−Ｎ−クロロエチルカルボニルアミノフェニル）−２，６−ジ（トリクロロメチル）−ｓ−トリアジン、４−〔ｐ−Ｎ−（ｐ−メトキシフェニル）カルボニルアミノフェニル〕２，６−ジ（トリクロロメチル）−ｓ−トリアジン、４−〔ｍ−Ｎ，Ｎ−ジ（エトキシカルボニルメチル）アミノフェニル〕−２，６−ジ（トリクロロメチル）−ｓ−トリアジン、４−〔ｍ−ブロモ−ｐ−Ｎ，Ｎ−ジ（エトキシカルボニルメチル）アミノフェニル〕−２，６−ジ（トリクロロメチル）−ｓ−トリアジン、４−〔ｍ−クロロ−ｐ−Ｎ，Ｎ−ジ（エトキシカルボニルメチル）アミノフェニル〕−２，６−ジ（トリクロロメチル）−ｓ−トリアジン、４−〔ｍ−フロロ−ｐ−Ｎ，Ｎ−ジ（エトキシカルボニルメチル）アミノフェニル〕−２，６−ジ（トリクロロメチル）−ｓ−トリアジン、４−〔ｏ−ブロモ−ｐ−Ｎ，Ｎ−ジ（エトキシカルボニルメチル）アミノフェニル〕−２，６−ジ（トリクロロメチル）−ｓ−トリアジン、４−〔ｏ−クロロ−ｐ−Ｎ，Ｎ−ジ（エトキシカルボニルメチル）アミノフェニル−２，６−ジ（トリクロロメチル）−ｓ−トリアジン、４−〔ｏ−フロロ−ｐ−Ｎ，Ｎ−ジ（エトキシカルボニルメチル）アミノフェニル〕−２，６−ジ（トリクロロメチル）−ｓ−トリアジン、４−〔ｏ−ブロモ−ｐ−Ｎ，Ｎ−ジ（クロロエチル）アミノフェニル〕−２，６−ジ（トリクロロメチル）−ｓ−トリアジン、４−〔ｏ−クロロ−ｐ−Ｎ，Ｎ−ジ（クロロエチル）アミノフェニル〕−２，６−ジ（トリクロロメチル）−ｓ−トリアジン、４−〔ｏ−フロロ−ｐ−Ｎ，Ｎ−ジ（クロロエチル）アミノフェニル〕−２，６−ジ（トリクロロメチル）−ｓ−トリアジン、４−〔ｍ−ブロモ−ｐ−Ｎ，Ｎ−ジ（クロロエチル）アミノフェニル〕−２，６−ジ（トリクロロメチル）−ｓ−トリアジン、４−〔ｍ−クロロ−ｐ−Ｎ，Ｎ−ジ（クロロエチル）アミノフェニル〕−２，６−ジ（トリクロロメチル）−ｓ−トリアジン、４−〔ｍ−フロロ−ｐ−Ｎ，Ｎ−ジ（クロロエチル）アミノフェニル〕−２，６−ジ（トリクロロメチル）−ｓ−トリアジン、４−（ｍ−ブロモ−ｐ−Ｎ−エトキシカルボニルメチルアミノフェニル）−２，６−ジ（トリクロロメチル）−ｓ−トリアジン、４−（ｍ−クロロ−ｐ−Ｎ−エトキシカルボニルメチルアミノフェニル）−２，６−ジ（トリクロロメチル）−ｓ−トリアジン、４−（ｍ−フロロ−ｐ−Ｎ−エトキシカルボニルメチルアミノフェニル）−２，６−ジ（トリクロロメチル）−ｓ−トリアジン、４−（ｏ−ブロモ−ｐ−Ｎ−エトキシカルボニルメチルアミノフェニル）−２，６−ジ（トリクロロメチル）−ｓ−トリアジン、４−（ｏ−クロロ−ｐ−Ｎ−エトキシカルボニルメチルアミノフェニル）−２，６−ジ（トリクロロメチル）−ｓ−トリアジン、４−（ｏ−フロロ−ｐ−Ｎ−エトキシカルボニルメチルアミノフェニル）−２，６−ジ（トリクロロメチル）−ｓ−トリアジン、４−（ｍ−ブロモ−ｐ−Ｎ−クロロエチルアミノフェニル）−２，６−ジ（トリクロロメチル）−ｓ−トリアジン、４−（ｍ−クロロ−ｐ−Ｎ−クロロエチルアミノフェニル）−２，６−ジ（トリクロロメチル）−ｓ−トリアジン、４−（ｍ−フロロ−ｐ−Ｎ−クロロエチルアミノフェニル）−２，６−ジ（トリクロロメチル）−ｓ−トリアジン、４−（ｏ−ブロモ−ｐ−Ｎ−クロロエチルアミノフェニル）−２，６−ジ（トリクロロメチル）−ｓ−トリアジン、４−（ｏ−クロロ−ｐ−Ｎ−クロロエチルアミノフェニル）−２，６−ジ（トリクロロメチル）−ｓ−トリアジン、４−（ｏ−フロロ−ｐ−Ｎ−クロロエチルアミノフェニル）−２，６−ジ（トリクロロメチル）−ｓ−トリアジンなどが挙げられる。
オキサジアゾール系光重合開始剤としては、例えば、２−トリクロロメチル−５−スチリル−１，３，４−オキサジアゾール、２−トリクロロメチル−５−（ｐ−シアノスチリル）−１，３，４−オキサジアゾール、２−トリクロロメチル−５−（ｐ−メトキシスチリル）−１，３，４−オキサジアゾール、２−トリクロロメチル−５−（ｐ−ブトキシスチリル）−１，３，４−オキサジアゾール、２−トリクロロメチル−５−（ｐ−ヒドロキシスチリル）−１，３，４−オキサジアゾール、２−トリクロロメチル−５−（ｐ−クロロスチリル）−１，３，４−オキサジアゾール、２−トリクロロメチル−５−（ｐ−メトキシフェニル）−１，３，４−オキサジアゾール、２−トリクロロメチル−５−（ｐ−ブトキシフェニル）−１，３，４−オキサジアゾール、２−トリクロロメチル−５−（２−ナフチル）−１，３，４−オキサジアゾール、２−トリクロロメチル−５−（β−（２−ベンゾフリル）ビニル）−１，３，４−オキサジアゾール、２−トリクロロメチル−５−（β−（６−メトキシ−２−ベンゾフリル）ビニル）−１，３，４−オキサジアゾール、２−トリクロロメチル−５−（２−ベンゾフリル）−１，３，４−オキサジアゾールなどが挙げられる。
また、光重合開始剤として、例えば、２，４，６−トリメチルベンゾイルジフェニルホスフィンオキサイド、２，２’−ビス（ｏ−クロロフェニル）−４，４’，５，５’−テトラフェニル−１，２’−ビイミダゾール、１０−ブチル−２−クロロアクリドン、２−エチルアントラキノン、ベンジル、９，１０−フェナンスレンキノン、カンファーキノン、フェニルグリオキシル酸メチル、チタノセン化合物などを用いることもできる。
【００２８】
本発明の感放射線性樹脂組成物は、光重合開始助剤を含有していてもよい。光重合開始助剤としては、例えば、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、４−ジメチルアミノ安息香酸２−エチルヘキシル、安息香酸２−ジメチルアミノエチル、Ｎ，Ｎ−ジメチルパラトルイジン、４，４′−ビス（ジメチルアミノ）ベンゾフェノン（通称ミヒラーズケトン）、４，４′−ビス（ジエチルアミノ）ベンゾフェノン、９，１０−ジメトキシアントラセン、２−エチル−９，１０−ジメトキシアントラセン、９，１０−ジエトキシアントラセン、２−エチル−９，１０−ジエトキシアントラセンなどが挙げられる。これら光重合開始助剤はそれぞれ単独でまたは２種以上組み合わせて用いることができる。
【００２９】
前記の光重合開始助剤を用いる場合、その使用量は光重合開始剤１モルに対して通常は０．０１モル以上１０モル以下であることが好ましい。
【００３０】
本発明の感放射線性樹脂組成物において、光重合開始剤（Ｃ）および光重合開始助剤の合計使用量は、感放射線性樹脂組成物の固形分に対して質量分率で通常０．０１％以上３０％以下、好ましくは０．１％以上１５％以下である。
【００３１】
本発明の感放射線性樹脂組成物は、通常、溶剤（Ｄ）と混合され、希釈された状態で使用される。溶剤としては、例えば、エチレングリコールモノメチルエーテル、エチレングリコールモノエチルエーテル、エチレングリコールモノプロピルエーテル、エチレングリコールモノブチルエーテルなどのエチレングリコールモノアルキルエーテル類；
ジエチレングリコールジメチルエーテル、ジエチレングリコールジエチルエーテル、ジエチレングリコールジプロピルエーテル、ジエチレングリコールジブチルエーテルなどのジエチレングリコールジアルキルエーテル類；
メチルセロソルブアセテート、エチルセロソルブアセテートなどのエチレングリコールアルキルエーテルアセテート類；
プロピレングリコールモノメチルエーテルアセテート、プロピレングリコールモノエチルエーテルアセテート、プロピレングリコールモノプロピルエーテルアセテートなどのプロピレングリコールアルキルエーテルアセテート類；
ベンゼン、トルエン、キシレン、メシチレンなどの芳香族炭化水素類；
メチルエチルケトン、アセトン、メチルアミルケトン、メチルイソブチルケトン、シクロペンタノン、シクロヘキサノンなどのケトン類；
エタノール、プロパノール、ブタノール、ヘキサノール、シクロヘキサノール、エチレングリコール、グリセリンなどのアルコール類；
２−ヒドロキシイソブタン酸メチル、乳酸メチル、乳酸エチル、乳酸ブチル、３−エトキシプロピオン酸エチル、３−メトキシプロピオン酸メチルなどのエステル類；
γ−ブチロラクトンなどの環状エステル類などが挙げられる。好ましい溶剤としは、プロピレングリコールモノメチルエーテルアセテート、３−エトキシプロピオン酸エチル、２−ヒドロキシイソブタン酸メチル、乳酸エチルなどが挙げられ、中でもプロピレングリコールモノメチルエーテルアセテート、３−エトキシプロピオン酸エチルが好ましい。
【００３２】
前記の溶剤は、それぞれ単独でまたは２種以上を混合して用いられ、その使用量は感放射線性樹脂組成物の合計量に対して、質量分率で通常５０以上９５％以下、好ましくは６０以上９０％以下である。
【００３３】
感放射線性樹脂組成物は、必要に応じてさらに他の成分、例えば、熱重合防止剤、溶解抑止剤、溶解促進剤、界面活性剤、密着促進剤、酸化防止剤、紫外線吸収剤、接着性改良剤などの添加剤を含有していてもよい。
【００３４】
本発明の感放射線性樹脂組成物は、例えば、バインダー樹脂（Ａ）を溶剤（Ｄ）に溶解した溶液、エチレン性不飽和結合を有し付加重合可能な化合物（Ｂ）またはエチレン性不飽和結合を有し付加重合可能な化合物（Ｂ）を溶剤（Ｄ）に溶解した溶液、および光重合開始剤（Ｃ）または光重合開始剤（Ｃ）を溶剤（Ｄ）に溶解した溶液を混合する方法により製造することができる。混合後、さらに溶剤（Ｄ）を加えてもよい。混合後、濾過して固形物を取り除くことが好ましく、例えば、孔径３μｍ以下、好ましくは０．１μｍ以上２μｍ以下程度のフィルターを用いて濾過することが好ましい。前記の各成分に対して用いる溶剤は、同一でもよいし、相溶するものであれば、異なっていてもよい。
【００３５】
本発明の感放射線性樹脂組成物を用いてフォトスペーサを形成するには、例えば、本発明の感放射線性樹脂組成物からなる層（１）を基板（２）の上に形成し（図１（ａ））、マスク（３）を介して該層（１）に放射線（４）を照射して露光した後（図１（ｂ））、現像すればよい（図１（ｃ））。
基板（２）としては、例えば、透明なガラス板などのほか、ポリカーボネート基板、ポリエステル基板、芳香族ポリアミド基板、ポリアミドイミド基板、ポリイミド基板などの樹脂基板や、予めＴＦＴの回路やＩＴＯ配線が形成されたカラーフィルタなどが前記の基板上に形成されたものなどが挙げられる。
【００３６】
感放射線性樹脂組成物からなる層（１）は、通常の方法、例えば、本発明の感放射線性樹脂組成物を基板（２）の上に塗布する方法によって形成することができる。塗布は、例えば、スピンコート、流延塗布法、ロール塗布法、スリット＆スピンコート、スリットコート法により行なわれる。塗布後、加熱乾燥（プリベーク）や真空乾燥して溶剤を揮発させることによって、感放射線性樹脂組成物層（１）が形成することができる。前記の層は、感放射線性樹脂組成物の固形分からなる層であり、その厚みは、例えば、１〜６μｍ程度である。
【００３７】
次いで、感放射線性樹脂組成物層（１）に、マスク（３）を介して放射線（４）を照射する。マスク（３）のパターンは、スペーサのパターンに応じて適宜選択される。放射線としては、例えばｇ線、ｉ線などの紫外線が用いられる。放射線は、感放射線性樹脂組成物層の全面に亙って平行となって照射されうるように、例えば、マスクアライナーやステッパ（図示せず）などを用いて照射されることが好ましい。このように放射線が照射され得ることによって、マスクと感放射線性樹脂組成物層との位置合わせを正確に行なうことができる。
得られるパターンの基板面に対して水平断面の形状はマスクの透過部の形状に依存する。スペーサ形状としては、基板面に対する水平断面の好ましい形状として、円形、楕円形、三角形、四角形、五角形などの多角形などが挙げられ、より好ましくは円形が挙げられる。また、基板面に対する垂直断面の好ましい形状として、矩形、台形状が挙げられる。
【００３８】
露光後、現像する。現像は、露光後の感放射線性樹脂組成物層（１）を、例えば、パドル法、浸漬法、シャワー法などによって行なうことができる。現像液としては、通常と同様に、アルカリ水溶液が用いられる。アルカリ水溶液としては、通常と同様に、アルカリ性化合物の水溶液が用いられ、アルカリ性化合物は、無機アルカリ性化合物であってもよいし、有機アルカリ性化合物であってもよい。
【００３９】
前記の無機アルカリ性化合物としては、例えば、水酸化ナトリウム、水酸化カリウム、リン酸水素二ナトリウム、リン酸二水素ナトリウム、リン酸水素二アンモニウム、リン酸二水素アンモニウム、リン酸二水素カリウム、ケイ酸ナトリウム、ケイ酸カリウム、炭酸ナトリウム、炭酸カリウム、炭酸水素ナトリウム、炭酸水素カリウム、ホウ酸ナトリウム、ホウ酸カリウム、アンモニアなどが挙げられる。
【００４０】
前記の有機アルカリ性化合物としては、例えば、テトラメチルアンモニウムヒドロキシド、２−ヒドロキシエチルトリメチルアンモニウムヒドロキシド、モノメチルアミン、ジメチルアミン、トリメチルアミン、モノエチルアミン、ジエチルアミン、トリエチルアミン、モノイソプロピルアミン、ジイソプロピルアミン、エタノールアミンなどが挙げられる。前記のアルカリ性化合物は、それぞれ単独でまたは２種以上を組み合わせて用いられる。現像液は、現像液１００質量部あたりアルカリ性化合物を通常０．０１〜１０質量部、好ましくは０．１〜５質量部含有する。
【００４１】
現像液は、界面活性剤を含有していてもよい。前記の界面活性剤としては、例えば、ノニオン系界面活性剤、カチオン系界面活性剤、アニオン系界面活性剤などが挙げられる。
【００４２】
前記のノニオン系界面活性剤としては、例えば、ポリオキシエチレンアルキルエーテル、ポリオキシエチレンアリールエーテル、ポリオキシエチレンアルキルアリールエーテルなどのポリオキシエチレン誘導体、オキシエチレン／オキシプロピレンブロック共重合体、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレン脂肪酸エステル、ポリオキシエチレンアルキルアミンなどが挙げられる。
【００４３】
前記のカチオン系界面活性剤としては、例えば、ステアリルアミン塩酸塩などのアミン塩、ラウリルトリメチルアンモニウムクロライドなどの第四級アンモニウム塩などが挙げられる。
【００４４】
前記のアニオン系界面活性剤としては、例えば、ラウリルアルコール硫酸エステルナトリウム、オレイルアルコール硫酸エステルナトリウムなどの高級アルコール硫酸エステル塩、ラウリル硫酸ナトリウム、ラウリル硫酸アンモニウムなどのあるキル硫酸塩、ドデシルベンゼンスルホン酸ナトリウム、ドデシルナフタレンスルホン酸ナトリウムなどのあるキルアリールスルホン酸塩などが挙げられる。これらの界面活性剤は、それぞれ単独でまたは２種以上を組み合わせて用いられる。
【００４５】
また、現像液は、有機溶剤を含有していてもよい。前記の有機溶剤としては、例えば、メタノール、エタノールなどの水溶性の有機溶剤などが挙げられる。
【００４６】
現像によって、感放射線性樹脂組成物層（１）のうちの、先の露光において放射線が照射されなかった放射線未照射領域（１２）が現像液に溶解し、放射線が照射された放射線照射領域（１１）が現像液に溶解することなく残って、ネガ型パターン（５）を形成する。
【００４７】
現像後、通常は水洗し、乾燥する。乾燥ののち、さらに加熱処理（ポストベーク）されることが、透明膜の耐熱性、耐溶剤性などが向上する点で、好ましい。加熱は、全面に亙って放射線を照射した後の基板をホットプレート、クリーンオーブンなどの加熱装置で加熱する方法により行なわれる。加熱温度は、通常１５０℃〜２５０℃、好ましくは１８０℃〜２４０℃程度、加熱時間は通常５分〜１２０分、好ましくは１５分〜９０分程度である。加熱することによって、パターンがより硬化して、耐熱性、耐溶剤性などに優れたスペーサが形成される。
【００４８】
このようにして形成されたスペーサは、本発明の感放射線性樹脂組成物が硬化されてなるものであり、例えば、ＴＦＴ基板、カラーフィルタ基板を構成するスペーサとして有用である。
【００４９】
【実施例】
上記において、本発明の実施の形態について説明を行なったが、上記に開示された本発明の実施の形態は、あくまで例示であって、本発明の範囲はこれらの実施の形態に限定されない。本発明の範囲は、特許請求の範囲によって示され、さらに特許請求の範囲の記載と均等の意味及び範囲内でのすべての変更を含むものである。以下、実施例によって本発明をより詳細に説明するが、本発明はこれらの実施例によって限定されるものではない。
【００５０】
実施例１
〔感放射線性樹脂組成物の調製および感放射線性樹脂組成物層の形成〕
バインダー樹脂（Ａ）〔式（ＸＩＶ）で示される化合物３００質量部、ビフェニルテトラカルボン酸二無水物５０質量部およびテトラヒドロフタル酸無水物５０質量部を反応させて得られたポリカルボン酸樹脂。〕７０質量部、
【００５１】
2005037516.tif 000011
【００５２】
エチレン性不飽和結合を有し付加重合可能な化合物（Ｂ）〔ジペンタエリスリトールヘキサアクリレート〕３０質量部、
光重合開始剤（Ｃ）〔２，４−ビス（トリクロロメチル）−６−ピペロニル−１，３，５−トリアジン〕３質量部および
溶剤（Ｄ）〔プロピレングリコールモノメチルエーテルアセテート〕２４０質量部を２３℃で混合したのち、孔径０．５μｍのカートリッジフィルターを通して加圧濾過して、感放射線性樹脂組成物１を得た。
４インチシリコンウェハ（２）上に、得られた感放射線性樹脂組成物１をスピンコートし、ホットプレートを用いて１００℃で２分間プリベークして感放射線性樹脂組成物層（１）を形成し、膜厚計〔ラムダエース（大日本スクリーン製造（株）製）〕を用いて感放射線性樹脂組成物層（１）の厚さを測定したところ、４．０μｍであった（図１（ａ））。
その後、得られた感放射線性樹脂組成物層（１）に、ｉ線ステッパ〔ＮＳＲ−１７５５ｉ７Ａ（ＮＡ＝０．５）（ニコン（株）製）〕を用いて、マスク（３）を介して放射線（４）を照射して、露光した（図１（ｂ））。マスク（３）としては、直径１μｍ、２μｍ、３μｍの円形パターンを形成するためのマスクを用いた。
【００５３】
露光後、２３℃のテトラメチルアンモニウムヒドロキシド水溶液（１００質量部中にテトラメチルアンモニウムヒドロキシドを０．２質量部含有する。）で６０秒間パドル法にて現像した後、超純水で洗浄し、乾燥した。現像後のパターンにおいて、円の直径が３μｍとなるマスク露光での露光量を実効感度とすると、実効感度は７０ｍＪ／ｃｍ２であり、また解像度は２μｍであった。乾燥後、クリーンオーブン中２２０℃で３０分間ポストベークして、スペーサパターン（５）を形成した（図１（ｃ））。
得られたスペーサパターン（５）の厚み（Ｔ１）を、膜厚計を用いて測定したところ、３．１μｍであった。得られたスペーサパターンの基板面に対して垂直断面の形状は、矩形であった。
また、スペーサパターンが形成された基板をメチルエチルケトンおよびＮ−メチルピロリドン（２３℃）に３０分間浸漬して耐溶剤性試験を行なった結果、いずれも浸漬前後で変化は見られなかった。
感放射線性樹脂組成物１を２３℃で６ヶ月保存したところ、感度、解像度、耐溶剤性、粘度において、経時劣化は見られなず、貯蔵安定性は良好であった。
【００５４】
実施例２
〔感放射線性樹脂組成物の調製および感放射線性樹脂組成物層の形成〕
実施例１で使用したバインダー樹脂（Ａ）に代えて、バインダー樹脂〔式（ＸＶＩ）で示される化合物４６３質量部とイタコン酸８７質量部とを反応させた後、４８質量部のアクリル酸を加えて反応させ、更にテトラヒドロフタル酸無水物１０２質量部を反応させて得たポリカルボン酸樹脂。〕を用いる以外は実施例１と同様に操作して、感放射線性樹脂組成物２を得た。
【００５５】
2005037516.tif 000012
【００５６】
得られた感放射線性樹脂組成物２を用いて実施例１と同様の操作を行った結果、実効感度は７５ｍＪ／ｃｍ２であり、得られたスペーサパターン（５）の解像度は２μｍであり、スペーサパターンの厚み（Ｔ１）は３．２μｍであった。得られたスペーサパターンの基板面に対して垂直断面の形状は、矩形であった。
また、スペーサパターンが形成された基板をメチルエチルケトンおよびＮ−メチルピロリドン（２３℃）に３０分間浸漬して耐溶剤性試験を行なった結果、いずれも浸漬前後で変化は見られなかった。
【００５７】
実施例３
光重合開始剤を１−（４−モルフォリノフェニル）−２−ベンジル−２−ジメチルアミノブタン−１−オン３質量部、４，４’−ジエチルアミノベンゾフェノン３質量部に代える以外は実施例２と同様に操作して、感放射線性樹脂組成物３を得た。
得られた感放射線性樹脂組成物３を用いて実施例１と同様の操作を行った結果、実効感度２００ｍＪ／ｃｍ２で得られたスペーサパターン（５）の解像度は２μｍで、厚み（Ｔ１）は３．１μｍであった。得られたスペーサパターンの基板面に対して垂直断面の形状は、矩形であった。
また、スペーサパターンが形成された基板をメチルエチルケトンおよびＮ−メチルピロリドン（２３℃）に３０分間浸漬して耐溶剤性試験を行なった結果、いずれも浸漬前後で変化は見られなかった。
【００５８】
比較例１
バインダー樹脂を、メタクリル酸／ベンジルメタクリレート共重合体（質量組成比で２０／８０）に代える以外は実施例１と同様に操作して、感放射線性樹脂組成物４を得た。
得られた感放射線性樹脂組成物４を用いて実施例１と同様の操作を行った結果、得られた３μｍスペーサパターンは、その基板に対する垂直断面は半円状の断面形状であり、良好な柱状スペーサ形状は得られなかった。
また、スペーサパターンが形成された基板をメチルエチルケトン（２３℃）に３０分間浸漬して耐溶剤性試験を行なった結果、浸漬後に膜が膨潤していた。
【００５９】
比較例２
バインダー樹脂を、メタクリル酸／ベンジルメタクリレート／グリシジルメタクリレート共重合体（質量組成比で２０／４０／４０）に代える以外は実施例１と同様に操作して、感放射線性樹脂組成物５を得た。
得られた感放射線性樹脂組成物５を用いて実施例１と同様の操作を行った結果、３μｍのスペーサパターンは得られた。しかし、感放射線性樹脂組成物５を２３℃で３ヶ月保管したところ、粘度が増加し、貯蔵安定性は不良であった。
【００６０】
【発明の効果】
本発明の感放射線性樹脂組成物は貯蔵安定性が良好であり、これを用いると、高感度で、高解像度で、矩形または台形状のスペーサを形成し得る。また、本発明のスペーサを含む液晶表示装置は、高詳細な表示特性を示す。
【図面の簡単な説明】
【図１】本発明の感放射線性樹脂組成物を用いて透明膜を形成する工程を示す模式図である。
【符号の説明】
2005037516.tif 000013
２：基板
３：フォトマスク
４：放射線
５：フォトスペーサ
【図１】
2005037516.tif 000017